(57)【特許請求の範囲】
【請求項１】
伸度１００〜１５０％で、かつ中空率１５〜３０％の中空で、三角形状の異形断面単糸で構成される高伸度ポリエステルマルチフィラメント糸をシックアンドシン加工した糸を鞘糸とし、沸水収縮率が７〜３０％である、高熱収縮ポリエステルマルチフィラメント糸および／またはカチオン可染ポリエステルマルチフィラメント糸を芯糸とする混繊もしくは複合糸で構成した清涼リネン調嵩高軽量ポリエステル繊維織物。
【発明の詳細な説明】
【０００１】
【発明の属する技術分野】
本発明は、ポリエステルシックアンドシン糸を含む複合糸の織物であって、特に清涼なリネンタッチを有する嵩高軽量ポリエステル繊維織物に関するものである。
【０００２】
【従来の技術】
ポリエステル繊維、ナイロン繊維等のマルチフィランメント糸を太細を有する単糸で構成するシックアンドシン糸は、太細部分で顕れる染色の濃度差による色調差混繊効果を有し、杢調の編織物の製造に用いられている。ポリエステル繊維等の熱可塑性合繊のシックアンドシン糸の仮撚加工糸を用いて、複合仮撚加工効果と色調差効果とを併せもつ編織物を得る試みも公知である。
【０００３】
フィラメント糸の混繊、複合仮撚等の複合加工は、単糸形状乃至サイズ、熱収縮性、捲縮性等の性質の異なるフィラメント糸を２種以上組み合わせることによって、様々な色調、手触り、張りや腰、嵩高性等の外観、質感をもった編織物の創造を可能にし、またナイロン、ポリエステル繊維等の化合繊編織物の欠点の改良手法として広く利用されてきた。
【０００４】
特許第２５３８７３５号公報には、芯糸として沸水収縮率が５〜２０％のイソフタル酸共重合ポリエステルフィラメント糸を、鞘糸として沸水収縮率が１０％以下のＰＯＹのシックアンドシンヤーンを用いて、空気交絡した交絡複合糸に中〜強撚を付与して製織、アルカリ減量加工処理を経て得られる、嵩高性と反発性がバランスした高級感のある色調のウールライク織物が開示されている。
【０００５】
【発明が解決しようとする課題】
本発明は、色調の多様化が可能なシックアンドシン糸の複合により反発性のある清涼なリネン質感をそなえた嵩高軽量ポリエステル繊維織物の提供することを課題とする。
【０００６】
【課題を解決するための手段】
本発明の課題は、伸度１００〜１５０％で、かつ中空率１５〜３０％の中空で異形断面単糸で構成される高伸度ポリエステルマルチフィラメント糸をシックアンドシン加工した糸を鞘糸とし、沸水収縮率が７〜３０％の高熱収縮ポリエステルマルチフィラメント糸および／またはカチオン可染ポリエステルマルチフィラメント糸を芯糸とする混繊もしくは複合糸で構成した嵩高軽量ポリエステル繊維織物によって達成される。
【０００７】
本発明において用いられるシックアンドシンヤーンは、伸度１００〜１５０％を有する中空率１５〜３０％の異形中空の断面の単糸で構成される高伸度ポリエステルマルチフィラメント糸をシックアンドシン加工して得られる糸である。ここに高伸度糸はいわゆる半延伸もしくはＰＯＹ（パーシャリーオリエンテッドヤーン）といわれ、ポリエチレンテレフタレート等の繊維形成性ポリエステルを溶融押出紡糸して２０００〜４５００ｍ／分、好ましくは２０００〜３０００ｍ／分の速度で引取ることによって調製される半配向ポリエステルマルチフィラメント糸である。
【０００８】
そして、本発明の高伸度ポリエステルマルチフィラメント糸を構成するフィラメント単糸は、断面が中空率１５〜３０％の中空部を有する。ここで、中空率は、単糸横断面の面積に占める中空ボイド部の百分比であり、中空ボイドは１個であっても複数個であってもよい。また、単糸の断面が異形断面であるとは、単糸断面が矩形、正方形、三角形（トライローバルを含む）、Ｙ形状、十字形状等を代表例とする非円形のものである。異形形状は、三角形（トライローバルを含む）もしくはＹ形状の断面であることが織物に優雅な光沢を与え好ましい。
【０００９】
本発明で用いられる鞘糸は、この高伸度ポリエステルマルチフィラメント糸をシックアンドシン糸に加工したものである。シックアンドシン糸は、通常、この高伸度糸を熱（ホット）ピンもしくは熱（ホット）プレートに通して、延伸倍率１．１〜１．６倍で延伸した後、弛緩熱処理する方法により調製することができる。ここにおいて、熱ピンまたは熱プレートの温度は、５０〜１５０℃の範囲で選ばれる。シックアンドシン糸のシック部及びシン部の所望長さは、熱ピン（熱プレート）と延伸倍率を選ぶことにより調製できる。
【００１０】
シックアンドシン糸のシック部及びシン部の長さは、１〜２０ｃｍ、好ましくは２〜１５ｃｍである。シックアンドシン糸の伸度は、８０〜１６０％、糸の繊度は２〜６デニール（ｄ）、好ましくは２〜５ｄである。そして、シックアンドシン糸は、そのシック部が染色によりシン部よりも濃く染まる部分である。
本発明で芯糸として用いられる沸水収縮率が７〜３０％の高熱収縮ポリエステルマルチフィラメント糸の一つは、ポリエチレンテレフタレートのホモポリマー、コポリマーであることができるが、互いに異なる２種のポリエステルが繊維の全長にわたって相互に並列的もしくは偏心的に配置密着して形成されたポリエステル系非旋回性捲縮糸であることが好ましい。特公昭５１−３７３７６号公報には、このような複合ポリエステル系旋回性捲縮糸がその一方の成分（ａ）は少なくとも８５モル％以上のポリエチレンテレフタレート繰返し単位を有するポリエステルであり、他方成分（ｂ）は前記成分（ａ）のポリエステル中の酸成分に対して１．０〜２５．０モル％の２，２ビス〔４−（２ヒドロキシエトキシ）フェニル〕プロパンを共重合したポリエステルであるポリエステル系旋回性捲縮糸の例が記載されている。
【００１１】
沸水収縮率が７〜３０％の高熱収縮ポリエステルマルチフィラメント糸の他の一つは、カチオン染料で染色可能なポリエステルマルチフィラメント糸である。カチオン染色性ポリエステル繊維の代表例としては、エチレンテレフタレートにナトリウムスルホイソフタル酸、ナトリウムスルホナフタレンジカルボン酸等の金属塩スルホネート基等の酸基含有エステル形成性化合物を共重合した変成ポリエステルをエチレンテレフタレートに１．５〜３．５モル程度共重合した変成ポリエステルを挙げることができる。
【００１２】
以上、芯糸として用いられる沸水収縮率が７〜３０％の高熱収縮ポリエステルマルチフィラメント糸は、単糸繊度が２〜６デニール、好ましくは３〜５デニールであって、トータル繊度が約５０デニール以上とするのが好ましい。
前記の鞘糸及び芯糸による混繊糸もしくは仮撚複合糸における鞘糸と芯糸の混合比は、２０：８０〜８０：２０、好ましくは３０：７０〜７０：３０である。混繊糸、複合糸のトータル繊度としては、６０〜２００デニールの範囲が適当で、沸水収縮率は３０％程度以下とする。
【００１３】
混繊糸は、鞘糸と芯糸とをダブリングするか、あるいは別々に混繊手段にフィードして行う。この際、芯糸に対して、鞘糸を等しいフィード速度とするか約１０％以下程度のオーバーフィードで混繊する。混繊手段は、エア混繊が適当で、インターレ−ス混繊、タスラン型混繊を手段として用いるのが適当である。このようにして得られた混繊糸を乾熱（１２０〜２００℃）もしくは湿熱（１００〜１３０℃）加熱弛緩処理を行って表面層がシックアンドシン糸のリッチな層で被覆された反発性のある２層構造嵩高糸が得られる。
【００１４】
仮撚複合糸は、鞘糸と芯糸を前記の混繊方法（弛緩熱処理を省く）を適用して得られた混繊糸もしくは鞘糸と芯糸とをダブリングして仮撚手段にフィードして調製される。仮撚スピナ方式、摩擦方式及び旋回流方式の仮撚手段を適用し、０．５〜５％のオーバーフィードで前記の糸を加熱温度１２０〜２００℃の仮撚温度下に撚数１５００〜３５００回／ｍで仮撚加工する。かくして、表面層がシック＆シン糸のリッチな層で被覆された反発性のある２層構造仮撚捲縮糸が得られる。
【００１５】
本発明の嵩高軽量ポリエステル織物は、前記した混繊糸もしくは複合仮撚糸を経、緯糸として、汎用の織機、製織法で平織、綾織、朱子織の外これらの変化組織織物に製織することにより調製される。本発明の織物の織り密度は、織物の組織、混繊糸、複合糸の繊度、残留沸水収縮率によるが、綾織物の場合、糸の繊度、残留収縮率をそれぞれ１３５デニール、７％とした場合、経及び緯密度は、それぞれぞれ６０〜２００本／２．５４ｃｍ及び５０〜１２０本／２．５４ｃｍに設定することが織物を織物に適度のドレープ性を保持する上で目安となる。
【００１６】
製織後、織物はリラックス熱処理した後、必要に応じてリラックスの前後にアルカリ減量処理を所望の減量率で行う。この場合、アルカリ減量率は反発性を損なわない程度で行なわれ、５〜１５％程度の範囲から選ばれる。次いで、織物の染色が汎用の方法により分散染料及び必要によりカチオン染料を用いて行われる。染色は、やや低温度（１０５〜１２０℃）で行うことにより杢調効果が高めることができる。
【００１７】
また、本発明の織物は、用途、使用形態により吸水剤、撥水剤、蓄熱剤、紫外線遮蔽あるいは吸収剤、制電剤、抗菌剤、消臭剤、防虫剤、蓄光剤、再帰反射剤などの各種加工により機能付与が施されていてもよい。
【００１８】
【作用】
本発明のポリエステル繊維織物の反発性のある清涼なリネン質感、軽量嵩高効果は、高中空率の異形断面単糸で構成される高伸度ポリエステルマルチフィラメントのシックアンドシン糸が無撚状態で形成する被覆表面層及び高熱収縮マルチフィラメントの収縮繊維束で芯部に配置した２層構造の混繊糸もしくは複合仮撚糸で織物を構成した作用によるものである。織物に反発性効果を与えているのは、高熱収縮マルチフィラメントの高度に熱収縮した繊維束の作用による。
【００１９】
清涼なリネン質感は、シックアンドシン糸を構成している高中空率中空の異形断面単糸に形成されている不規則なシックアンドシン構造の形成作用によるものである。この不規則なシックアンドシン構造形成作用は仮撚時の緊張変形によって単糸断面形状が更に複雑に変形しており、この更なる断面変形が糸内、単糸間に微細な空気層を形成し、一層の清涼なリネン質感を与えている。そして軽量、嵩高効果は、構成単糸高中空率中空と異形断面単糸の嵩高、軽量化作用と、芯材料として用いられている芯部を構成するフィラメントの構造捲縮糸による芯部の緻密化作用によるものである。そして、芯部のカチオン染色性ポリエステルヤーンは染色織物の全体の色調に深味を与える作用を奏している。
【００２０】
【実施例】
以下、実施例を挙げて本発明を更に具体的に説明する。以下の実施例において、風合い評価は手触り触感により、外観の評価は肉眼観察により、１５人のパネルで行い、１２人のパネルのプラス評価をもって効果ありとした。なお、織物の外観、感触の評価は、全て染色織物について行った。なお、実施例中、織物の染色は下記する方法及び条件により行った。
【００２１】
▲１▼  カチオン可染ポリエステル繊維を含まない織物の染色
液・液染色にて浴比１：５０で１１０℃で染色した。
▲２▼  カチオン可染ポリエステル繊維を含む織物の染色
液液染色にて、１浴２段、浴比１：５０で１５０℃で染色した。
〔実施例１〕
芯糸に７５ｄ／１５ｆのポリエステルマルチフィラメント糸を使用し、鞘糸に伸度１２０％、沸水収縮率が７３％のＰＯＹ三角断面中空（中空率：２２％）糸（６０ｄ／１２ｆ）から調製したシックアンドシン糸を用いた。シックアンドシン糸は、前記のＰＯＹ三角断面中空糸を、１２０℃のホットピンを通して、延伸倍率１．５倍に延伸後、１８０℃の中空ヒータ中で１．８倍で熱弛緩処理を行うことによって調製された、シック部が極めて長いシックアンドシック糸であった。
【００２２】
芯糸と前記のシックアンドシン糸を混繊した後、ヒータ温度１４５℃、撚数２４５０Ｔ／Ｍ、フィード率−０．６で仮撚加工を行った。得られた混繊仮撚糸は、芯糸の周りにシックアンドシン糸が極めて強調されて配置された複合構造加工糸であった。
この複合構造加工糸を用いてＬピア織機にて製織し、上述の条件で染色し、ドビー織物を得た。この織物（経糸密度１２６本／２．５４ｃｍ，緯糸密度６９本／２．５４ｃｍ）は、織物の表面にシックアンドシン糸のシック部（濃く）が長く表現された外観、色調を呈したもので、軽量で、清涼感に特徴が認められるものであった。
〔実施例２〕
芯糸として沸水収縮率が８％の７５ｄ／２４ｆのカチオン可染ポリエステルマルチフィラメント糸を、鞘糸として実施例１に記載したシックアンドシン糸を用いて、実施例１に記載した混繊、引き続いて仮撚法を適用して複合糸を調製した。
【００２３】
この複合糸を織物用原糸として用いて、実施例１と同様の仕様にて製織、前途の条件で染色して得た織物は、織物の表面にシックアンドシン糸のシック部（濃く）が長く表現された外観、色調を呈し、高収縮性カチオン糸との収縮差による嵩高性、カチオン異色染効果による杢調効果がある、あたかもウールのトップ染調の軽量で、清涼感に特徴が認められる織物が得られた。
〔実施例３〕
芯糸に７５ｄ／１２ｆのサイドバイサイド型のポリエステルコンジュゲートフィラメント糸を用い、鞘糸に伸度１２０％、沸水収縮率が７３％のＰＯＹ三角断面中空（中空率：２２％）糸（６０ｄ／１２ｆ）を９０℃のホットピンを通して、延伸倍率１５．５％で延伸後、１５０℃の中空ヒータ中で１．５倍で熱弛緩処理を行い、淡色染色によりシック部が淡染めの適度の長さを有するシックアンドシン糸を用いた。
【００２４】
芯糸に前記のシックアンドシン糸を混繊した後、ヒータ温度１７５℃、撚数２２００Ｔ／Ｍ、フィード率−２．５で仮撚加工を行った。得られた混繊仮撚糸は、芯糸の周りにシックアンドシン糸が極めて強調されて配置された複合加工糸であった。
この複合加工糸を用いて実施例１と同様の条件で織物を得た。この織物を下記の染色条件で染色して、織物の表面全体が濃く染まった、それていて鞘糸のシック部が適度の長さで淡染されて存在する異色を呈するトップ染調の染色織物が得られた。この染色織物は軽量で、清涼感に富み、コンジュゲートの自己捲縮特性により適度な伸縮性を有するものであった。
〔実施例４〕
芯糸に７５ｄ／２４ｆの高収縮性のカチオン可染ポリエステル糸（沸水収縮率：８％）を用い、鞘糸に伸度１２０％、沸水収縮率が７３％のＰＯＹ三角断面中空（中空率：２２％）糸（６０ｄ／１２ｆ）を６０℃のホットピンを通して、延伸倍率１７．５％延伸後、８０℃のプレートヒータで自然延伸熱処理を行って得た、染色によりシック部が濃染される適度の長さのシックアンドシック糸を用いた。
【００２５】
芯糸に前記のシックアンドシン糸を混繊した。この混繊糸は、芯糸の高収縮カチオン糸とシックアンドシック糸とがほぼ同一の糸長差で混繊された被覆糸であった。
この複合糸を用いて実施例２と同一の条件で織物を得た。この織物を下記の染色条件で染色して、織物の表面にシック部が濃く染まった、それでいてシックアンドシン糸のシック部が適度の長さで濃く染まるものであり、高収縮性のカチオン可染ポリエステル糸との収縮差による嵩高性、カチオン異色染に拠る杢効果があり、あたかもるトップ染調の織物が得られた。この染色織物は軽量で、清涼感に富むものであった。
【００２６】
【発明の効果】
以上の本発明は、中空の異形断面単糸で構成される高伸度ポリエステルフィラメントのシックアンドシン糸を表面層に配し、熱収縮フィラメント束を芯部に配置した２層構造の混繊糸もしくは複合仮撚糸を経、緯糸に用いることによって、色調の多様化が可能な、反発性のある清涼なリネン質感を有する軽量嵩高織物を得ることができる。
【００２７】
本発明の織物による前記の織物性能は、特に春、夏向けの婦人用のスーツ、ジャケット、外軽衣料用の基調となる織物材料として有用である。